반면 , 파장 510 nm 내지 520 nm 영역 에서 선택 되 는 펨토 초 레이저 만 을 조사 하 는 경우 250 nm 내지 450 nm 의 단파장 영역 의 요오드 이온 I 3 -, I 2 를 완벽히 해리 시키 지 못하 여 고온 고습 에서 PVA Complex I 5 - 와 I 3 - 로 다시 결합 하 여 편광 해소 영역 의 투과도 가 낮 아 지 는 현상 으로 상술 한 고온 고습 신뢰 성 에 도달 하 기 가 어려울 수 있 다 . 일반 적 으로 , 펨토 초 레이저 로 조사 하 여 단체 투과율 80 % 이상 의 투과 영역 이 형성 된 편광판 은 고온 고습 에서 장기간 방치 하 는 경우 편광 해소 기능 이 원복 되 면서 단체 투과 율 이 80 % 미만 으로 떨어질 수 있 다 . 이 를 해소 하 기 위하 여 편광자 의 적어도 일면 에 수분 투과도 가 낮 은 배리어 층 또는 배리어 필름 을 추가 로 적층 시켜야 하 는 문제점 이 있 으나 , " 본 발명 의 편광판 의 제조 방법 으로 제조 된 편광판 은 상기 배리어 층 또는 배리어 필름 을 포함 하 지 않 더라도 고온 고습 에서 장기간 방치 후 단체 투과 율 이 80 % 이상 으로 유지 될 수 있 다 . 상기 "" 배리어 층 """," "" 배리어 필름 "" 은 수분 투과도 가 낮 아 외부 로부터 의 수분 등 의 침투 를 억제 할 수 있 는 ", 당업자 에게 알려진 통상 의 종류 를 포함 할 수 있 다 .